СПОСОБ ИЗГОТОВЛЕНИЯ ПОРОШКА СТАБИЛИЗИРОВАННОГО МЕТАЛЛИЧЕСКОГО ЛИТИЯ ДЛЯ LI-ИОННЫХ ПРИМЕНЕНИЙ

1. Способ стабилизации порошка металлического лития, содержащий этапы:
a) нагревание металлического лития до температуры выше его температуры плавления;
b) перемешивание расплавленного металлического лития; и
c) приведение металлического лития в контакт с фторирующим агентом с получением порошка стабилизированного металлического лития.
2. Способ по п.1, в котором этап (a) выполняют в углеводородном масле.
3. Способ по п.2, в котором порошок стабилизированного металлического лития подвергают обработке для удаления остаточного углеводородного масла.
4. Способ по п.1, в котором порошок металлического лития имеет средний размер частиц от 10 до 500 мкм.
5. Способ по п.1, в котором расплавленный металлический литий охлаждают до температуры от 24°C до 200°C.
6. Способ стабилизации порошка металлического лития, содержащий этапы:
a) нагревание металлического лития до температуры выше его температуры плавления;
b) распыление расплавленного металлического лития через форсунку распылителя с получением капель; и
c) фторирование капель во время пролета с получением порошка стабилизированного металлического лития.
7. Способ по п.6, в котором этап (a) выполняют в углеводородном масле.
8. Способ по п.7, в котором порошок стабилизированного металлического лития подвергают обработке для удаления остаточного углеводородного масла.
9. Способ по п.6, в котором порошок металлического лития имеет средний размер частиц от 10 до 500 мкм.
10. Способ по п.6, в котором расплавленный металлический литий охлаждают до температуры от 24 до 200°C.